(57)【要約】【課題】プラズマの逆流防止のためにシャワープレートの縦孔内に配置されるガス放出孔部材（セラミックス部材あるいは多孔質ガス流通体）が隙間無く一体的に焼結結合され、シャワープレートの使用時に縦孔から脱落することがなく、また各縦孔からのガス放出量のバラツキがなく、プラズマの逆流の発生をより完全に防止でき、効率の良いプラズマ励起が可能なシャワープレートを提供すること。【解決手段】プラズマ処理装置の処理室１０２に配置され、処理室１０２にプラズマを発生させるためにプラズマ励起用ガスを放出するシャワープレート１０５において、プラズマ励起用ガスの放出経路となる多数個の縦孔１０５内に、孔径が２０μｍ乃至７０μｍのガス放出孔を複数個有するセラミックス部材、および／または最大気孔径が７５μｍ以下のガス流通方向に連通した気孔を有する多孔質ガス流通体を一体的に焼結結合して配置した。【選択図】図１
2008108796.tif 000002
【特許請求の範囲】
【請求項１】
プラズマ処理装置に配置され、前記装置内にプラズマを発生させるためにプラズマ励起用ガスを放出するシャワープレートにおいて、プラズマ励起用ガスの放出経路となる複数個の縦孔内に、孔径が２０μｍ乃至７０μｍのガス放出孔を複数個有するセラミックス部材、および／または最大気孔径が７５μｍ以下のガス流通方向に連通した気孔を有する多孔質ガス流通体が設けられ、前記セラミックス部材および／または前記多孔質ガス流通体が前記シャワープレートと一体的に焼結結合されているシャワープレート。
【請求項２】
前記シャワープレートがセラミックス材料からなり、かつ前記セラミックス部材および前記多孔質ガス流通体が、５×１０−３乃至１×１０−５の範囲の誘電損失を有するセラミックス材料から成る請求項１に記載のシャワープレート
【請求項３】
前記セラミックス部材のガス放出孔の長さと孔径とのアスペクト比（長さ／孔径）が２０以上である請求項１または請求項２に記載のシャワープレート
【請求項４】
前記多孔質ガス流通体の連通する気孔によって形成されたガス流通経路における隘路の気孔径が１０μｍ以下である請求項１または請求項２に記載のシャワープレート。
【請求項５】
請求項１から請求項４のいずれかに記載のシャワープレートを製造するシャワープレートの製造方法において、前記セラミックス部材の原料粉末を成型して所定形状に加工した粉末成形体、その脱脂体、仮焼結体もしくは焼結体、および／または多孔質ガス流通体の原料粉末を成型して所定形状に加工した粉末成形体、その脱脂体、仮焼結体もしくは焼結体を、シャワープレートの原料粉末を成型して縦孔を加工形成したグリーン体の縦孔内に装着後、該グリーン体と同時に焼結するシャワープレートの製造方法。
【請求項６】
請求項１から請求項４のいずれかに記載のシャワープレートを製造するシャワープレートの製造方法において、前記セラミックス部材の原料粉末を成型して所定形状に加工した粉末成形体、その脱脂体、仮焼結体もしくは焼結体、および／または多孔質ガス流通体の原料粉末を成型して所定形状に加工した粉末成形体、その脱脂体、仮焼結体もしくは焼結体を、シャワープレートの原料粉末を成型して縦孔を加工形成したグリーン体の脱脂体の縦孔内に装着後、該グリーン体の脱脂体と同時に焼結するシャワープレートの製造方法。
【請求項７】
請求項１から請求項４のいずれかに記載のシャワープレートを製造するシャワープレートの製造方法において、前記セラミックス部材の原料粉末を成型して所定形状に加工した粉末成形体、その脱脂体、仮焼結体もしくは焼結体、および／または多孔質ガス流通体の原料粉末を成型して所定形状に加工した粉末成形体、その脱脂体、仮焼結体もしくは焼結体を、シャワープレートの原料粉末を成型して縦孔を加工形成したグリーン体の仮焼結体の縦孔内に装着後、該グリーン体の仮焼結体と同時に焼結するシャワープレートの製造方法。
【請求項８】
請求項１から請求項４のいずれかに記載のシャワープレートを配置したプラズマ処理装置。
【請求項９】
請求項１から請求項４のいずれかに記載のシャワープレートを用いてプラズマ励起用ガスをプラズマ処理装置内に供給し、供給されたプラズマ励起用ガスをマイクロ波で励起してプラズマを発生させ、該プラズマを用いて酸化、窒化、酸窒化、ＣＶＤ、エッチング、またはプラズマ照射を基板に対して施すプラズマ処理方法。
【請求項１０】
請求項９に記載のプラズマ処理方法によって基板を処理する工程を含む電子装置の製造方法。
【発明の詳細な説明】
【技術分野】
【０００１】
本発明は、プラズマ処理装置、とくにマイクロ波プラズマ処理装置に使用するシャワープレートおよびその製造方法、並びにそのシャワープレートを用いたプラズマ処理装置、プラズマ処理方法および電子装置の製造方法に関する。
【背景技術】
【０００２】
プラズマ処理工程およびプラズマ処理装置は、近年のいわゆるディープサブミクロン素子あるいはディープサブクォーターミクロン素子と呼ばれる０．１μｍ、あるいはそれ以下のゲート長を有する超微細化半導体装置の製造や、液晶表示装置を含む高解像度平面表示装置の製造にとって、不可欠の技術である。
【０００３】
半導体装置や液晶表示装置の製造に使われるプラズマ処理装置としては、従来より様々なプラズマの励起方式が使われているが、とくに平行平板型高周波励起プラズマ処理装置あるいは誘導結合型プラズマ処理装置が一般的である。しかしこれら従来のプラズマ処理装置は、プラズマ形成が不均一であり、電子密度の高い領域が限定されているため大きな処理速度、すなわちスループットで被処理基板全面にわたり均一なプロセスを行うのが困難である問題点を有している。この問題は、とくに大径の基板を処理する場合に深刻になる。しかもこれら従来のプラズマ処理装置では、電子温度が高いため被処理基板上に形成される半導体素子にダメージが生じ、また処理室壁のスパッタリングによる金属汚染が大きいなど、いくつかの本質的な問題を有している。このため、従来のプラズマ処理装置では、半導体装置や液晶表示装置のさらなる微細化およびさらなる生産性の向上に対する厳しい要求を満たすことが困難になりつつある。
【０００４】
これに対して、従来より直流磁場を用いずにマイクロ波電界により励起された高密度プラズマを使うマイクロ波プラズマ処理装置が提案されている。例えば、均一なマイクロ波を発生するように配列された多数のスロットを有する平面状のアンテナ（ラジアルラインスロットアンテナ）から処理室内にマイクロ波を放射し、このマイクロ波電界により処理室内のガスを電離してプラズマを励起させる構成のプラズマ処理装置が提案されている（例えば特許文献１を参照）。このような手法で励起されたマイクロ波プラズマではアンテナ直下の広い領域にわたって高いプラズマ密度を実現でき、短時間で均一なプラズマ処理を行うことが可能である。しかもかかる手法で形成されたマイクロ波プラズマではマイクロ波によりプラズマを励起するため電子温度が低く、被処理基板のダメージや金属汚染を回避することができる。さらに大面積基板上にも均一なプラズマを容易に励起できるため、大口径半導体基板を使った半導体装置の製造工程や大型液晶表示装置の製造にも容易に対応できる。
【０００５】
これらのプラズマ処理装置においては、通常、処理室内にプラズマ励起用ガスを均一に供給するために、ガス放出孔として複数の縦孔を備えたシャワープレートが使用されている。しかし、シャワープレートの使用によって、シャワープレート直下に形成されたプラズマがシャワープレートの縦孔に逆流することがある。縦孔にプラズマが逆流すると、異常放電やガスの堆積が発生し、プラズマを励起するためのマイクロ波の伝送効率や歩留まりの劣化が発生してしまうという問題がある。
【０００６】
このプラズマの縦孔への逆流を防止するための手段として、シャワープレートの構造の改良が多く提案されている。
【０００７】
例えば、特許文献２には、縦孔先端のガス放出孔の孔径をシャワープレートの直下に形成されるプラズマのシース厚の２倍より小さくすることが有効であることが開示されている。しかし、ガス放出孔の孔径を小さくするだけでは、プラズマの逆流を防止する手段としては不十分である。とくに、ダメージを低減し処理速度を高める目的のために、プラズマ密度を従来の１０１２ｃｍ−３程度から１０１３ｃｍ−３程度に高めようとすると、プラズマの逆流が顕著となり、ガス放出孔の孔径の制御だけではプラズマの逆流を防止することはできない。また、微細な孔径のガス放出孔をシャワープレート本体に孔加工により形成することは困難であり、加工性の問題もある。
【０００８】
また、特許文献３には、通気性の多孔質セラミックス焼結体からなるシャワープレートを使用することも提案されている。これは、多孔質セラミックス焼結体を構成する多数の気孔の壁によりプラズマの逆流を防止しようとするものである。
【０００９】
しかし、この常温・常圧で焼結された一般的な多孔質セラミックス焼結体からなるシャワープレートは、その気孔径が数μｍから数十μｍ程度の大きさまでバラツキが大きく、さらに最大結晶粒子径が２０μｍ程度と大きくて組織が均一でないため、表面平坦性が悪く、また、プラズマに接する面を多孔質セラミックス焼結体とすると、実効表面積が増えてしまい、プラズマの電子・イオンの再結合が増加してしまい、プラズマ励起の電力効率が悪いという問題点がある。ここで、上記特許文献３には、シャワープレート全体を多孔質セラミックス焼結体で構成する代わりに、緻密なアルミナからなるシャワープレートにガス放出用の開口部を形成し、この開口部に常温・常圧で焼結された一般的な多孔質セラミックス焼結体を装着し、この多孔質セラミックス焼結体を介してガスを放出する構造も開示されている。しかし、この構造においても、常温・常圧で焼結された一般的な多孔質セラミックス焼結体を使用するので、表面平坦性の悪さから発生する上記の問題点は解消されない。
【００１０】
また、本願出願人は、先に、特許文献４において、シャワープレートの構造面からではなくガス放出孔の直径寸法の調整によるプラズマの逆流を防止するための手段を提案した。すなわち、ガス放出孔の直径寸法を０．１〜０．３ｍｍ未満とし、しかも、その直径寸法公差を±０．００２ｍｍ以内の精度とすることにより、プラズマの逆流を防止するとともに、ガスの放出量のバラツキをなくしたものである。
【００１１】
ところが、このシャワープレートを、プラズマ密度を１０１３ｃｍ−３に高めた条件で実際にマイクロ波プラズマ処理装置で使用したところ、図１０に示すように、シャワープレート本体４００とカバープレート４０１との間に形成されたプラズマ励起用ガスを充填する空間４０２とそれに連通する縦孔４０３にプラズマが逆流したためと思われる薄茶色の変色部分が見られた。
【００１２】
以上の問題を解決するために、本願出願人は、先に、特許文献５〜７において、プラズマ励起用ガスの放出経路となるシャワープレートの縦孔内に、ガス放出孔を複数個有するセラミックス部材あるいはガス流通方向に連通した気孔を有する多孔質ガス流通体を装着することを提案した。
【００１３】
これらの特許文献５〜７で提案したシャワープレートによれば、プラズマ密度を１０１３ｃｍ−３に高めた条件化でもプラズマ逆流を防止できるようになった。
【００１４】
しかし、このシャワープレートをマイクロ波プラズマ処理装置で繰り返し使用したところ、シャワープレートの縦孔内に装着したセラミックス部材あるいは多孔質ガス流通体の一部または全部がシャワープレートの縦孔から脱落するという問題が生じることがあった。これは、シャワープレートの使用時に発生する熱応力あるいは熱歪みにより、シャワープレートの縦孔とセラミックス部材あるいは多孔質ガス流通体との間の密着性が低下したことによるものと思われる。
【特許文献１】特開平９−６３７９３号公報
【特許文献２】特開２００５−３３１６７号公報
【特許文献３】特開２００４−３９９７２号公報
【特許文献４】特願２００５−１２０２５６号
【特許文献５】特願２００６−１６３３５７号
【特許文献６】特願２００６−１９８７６２号
【特許文献７】特願２００６−１９８７５４号
【発明の開示】
【発明が解決しようとする課題】
【００１５】
本発明は、本願出願人が先に特許文献５〜７で提案した技術の改良に係るもので、その課題は、プラズマの逆流防止のためにシャワープレートの縦孔内に配置されるガス放出孔部材（セラミックス部材あるいは多孔質ガス流通体）が隙間無く一体的に焼結結合され、シャワープレートの使用時に縦孔から脱落することがなく、また各縦孔からのガス放出量のバラツキがなく、プラズマの逆流の発生をより完全に防止でき、効率の良いプラズマ励起が可能なシャワープレートを提供することにある。
【課題を解決するための手段】
【００１６】
本発明は、セラミックス部材あるいは多孔質ガス流通体をシャワープレートの縦孔内に焼結結合させることによって上記課題を解決するものである。また本発明では、セラミックス部材に設けるガス放出孔の孔径を２０μｍ乃至７０μｍとし、好ましくはガス放出孔の長さと孔径とのアスペクト比（長さ／孔径）が２０以上とし、さらに多孔質ガス流通体の最大気孔径を７５μｍ以下とし、しかもガス流通経路における隘路の気孔径を１０μｍ以下とすることで、プラズマの逆流の発生をより完全に防止できるようにする。
【００１７】
すなわち、本発明のシャワープレートは、プラズマ処理装置に配置され、前記装置内にプラズマを発生させるためにプラズマ励起用ガスを放出するシャワープレートにおいて、プラズマ励起用ガスの放出経路となる多数個の縦孔内に、孔径が２０μｍ乃至７０μｍのガス放出孔を複数個有するセラミックス部材、および／または最大気孔径が７５μｍ以下のガス流通方向に連通した気孔を有する多孔質ガス流通体が一体的に焼結結合されていることを特徴とするものである。
【００１８】
このように、セラミックス部材あるいは多孔質ガス流通体をシャワープレートの縦孔内に、ガス流通経路となるような隙間が無いように一体的に焼結結合させることで、セラミックス部材あるいは多孔質ガス流通体がシャワープレートの縦孔に確実に固定され、シャワープレートの使用時に熱応力あるいは熱歪みが発生したとしても脱落することはなく、さらには各縦孔からのガス放出量をバラツキ無く一定量にすることができる。また、セラミックス部材に設けるガス放出孔の孔径を２０μｍ乃至７０μｍ、多孔質ガス流通体の最大気孔径を７５μｍ以下で、しかもガス流通経路における隘路の気孔径を１０μｍ以下とすることで、プラズマの逆流の発生をより完全に防止できる。
【００１９】
本発明で使用するセラミックス部材および多孔質ガス流通体は、誘電損失が５×１０−３乃至１×１０−５の範囲の低誘電損失のセラミックス材料で構成することが好ましい。例えば、高純度アルミナおよび微量の粒成長抑制剤やＹ２Ｏ３およびムライト等を配合したアルミナ系セラミックス材料、あるいはＡｌ２Ｏ３とＹ２Ｏ３との成分からなる材料、またはＡｌ２Ｏ３とＹ２Ｏ３との化合物であるガーネット成分を含む材料、さらにはＡｌＮ、ＳｉＯ２、ムライト、Ｓｉ３Ｎ４、ＳｉＡｌＯＮ等が挙げられる。
【００２０】
また本発明では、セラミックス部材のガス放出孔の長さと孔径とのアスペクト比（長さ／孔径）は２０以上とすることが好ましい。図９は、ガス放出孔のアスペクト比とプラズマの逆流の関係を示す説明図である。プラズマ処理装置の処理室内の圧力が低くなると平均自由行程が長くなり、プラズマを構成する電子が直線的に進む距離が長くなる。このように、電子が直線的に進むと仮定すると、図９に示すプラズマの進入可能角度θは、ガス放出孔Ａのアスペクト比によって一義的に決まる。すなわち、ガス放出孔Ａのアスペクト比を大きくすればプラズマの進入可能角度θが小さくなり、プラズマの逆流を防止することができる。そして、ガス放出孔Ａのアスペクト比を２０以上とすることにより、プラズマ密度を１０１３ｃｍ−３程度に高めたとしてもプラズマの逆流を劇的に止めることが可能となる。
【００２１】
また本発明では、最大気孔径が７５μｍ以下からなる多孔質セラミックス部材の連通する気孔によって形成されたガス流通経路における隘路の気孔径は１０μｍ以下とすることが好ましい。このように隘路の気孔径を１０μｍ以下とすることで、プラズマ密度を１０１３ｃｍ−３程度に高めたとしてもプラズマの逆流を劇的に止めることが可能となる。すなわち、この多孔質ガス流通体においては、連通した気孔によりガスの流通性は確保されているものの、そのガス流通経路はジグザグ状に曲折し、しかも１０μｍ以下の隘路が介在している。これに対して、プラズマを構成する電子やイオンは直進性を有しているので、プラズマが多孔質ガス流通体に逆流してきたとしても、大部分が気孔の壁に衝突し、さらには気孔の１０μｍ以下の隘路部でプラズマのすべてが衝突し、それ以上の逆流が阻止される。
【００２２】
本発明のシャワープレートは、上述のとおりセラミックス部材あるいは多孔質ガス流通体をシャワープレートの縦孔内に一体的に焼結結合したものであるが、この本発明のシャワープレートは、セラミックス部材あるいは多孔質ガス流通体を、シャワープレートの焼結前の段階でシャワープレートの縦孔内に装着して、その後同時に焼結することによって製造することができる。具体的には、セラミックス部材および多孔質ガス流通体については、その原料粉末を成型して所定形状に加工した粉末成形体、その脱脂体、仮焼結体または焼結体の段階で、シャワープレートについては、その原料粉末を成型して縦孔を加工形成したグリーン体、その脱脂体または仮焼結体の段階で、セラミックス部材および多孔質ガス流通体をシャワープレートの縦孔の少なくとも先端部に装着し、その後同時に焼結する。この場合、シャワープレートの縦孔の内径とこの縦孔に装着する各部材の外径との同時焼結後の寸法がほとんど同じか、縦孔の内径の方がわずかに小さくなるように、成型条件あるいはその後の脱脂、仮焼結および焼結の条件等を調整する。このように、セラミックス部材および多孔質ガス流通体を、シャワープレートの焼結前の段階で装着して、その後同時に焼結することで、セラミックス部材および多孔質ガス流通体をシャワープレートの縦孔に隙間無く一体的に確実に固定することが可能となる。
【００２３】
そして、この本発明のシャワープレートを用いて、プラズマ励起用ガスをプラズマ処理装置内に供給し、供給されたプラズマ励起用ガスをマイクロ波で励起してプラズマを発生させ、該プラズマを用いて酸化、窒化、酸窒化、ＣＶＤ、エッチング、プラズマ照射等を基板に処理することができる。
【発明の効果】
【００２４】
本発明によれば、プラズマの逆流防止のためにシャワープレートの縦孔内に配置されるセラミックス部材あるいは多孔質ガス流通体が隙間無く一体的に焼結結合しているため、各縦孔からのガス放出量のバラツキが無く、また、シャワープレートの使用時にその縦孔から脱落することがなくなり、シャワープレートのプラズマ励起用ガスの放出経路となる縦孔にプラズマが逆流することを確実に防止でき、シャワープレート内部での異常放電やガスの堆積の発生を抑えることができるので、プラズマを励起するためのマイクロ波の伝送効率や歩留まりの劣化を防止することができる。
【発明を実施するための最良の形態】
【００２５】
以下、実施例に基づき本発明の実施の形態を説明する。
【実施例１】
【００２６】
図１に、本発明の第一実施例を示す。図１を参照すると、マイクロ波プラズマ処理装置が示されている。図示されたマイクロ波プラズマ処理装置は複数の排気ポート１０１を介して排気される処理室１０２を有し、処理室１０２中には被処理基板１０３を保持する保持台１０４が配置されている。処理室１０２を均一に排気するため、処理室１０２は保持台１０４の周囲にリング状の空間を規定しており、複数の排気ポート１０１は空間に連通するように等間隔で、すなわち、被処理基板１０３に対して軸対称に配列されている。この排気ポート１０１の配列により、処理室１０２を排気ポート１０１より均一に排気することができる。
【００２７】
処理室１０２の上部には、保持台１０４上の被処理基板１０３に対応する位置に、処理室１０２の外壁の一部として、直径が４０８ｍｍ、比誘電率が９．８で、かつ低マイクロ波誘電損失（誘電損失が１×１０−４以下）である誘電体のアルミナからなり、多数（２３０個）の開口部、すなわち縦孔１０５が形成された板状のシャワープレート１０６が、シール用のＯリング１０７を介して取り付けられている。さらに、処理室１０２には、シャワープレート１０６の上面側、すなわち、シャワープレート１０６に対して保持台１０４とは反対側に、アルミナからなるカバープレート１０８が、別のシール用のＯリング１０９を介して取り付けられている。
【００２８】
図２は、シャワープレート１０６とカバープレート１０８の配置を示す斜視模式図である。図１および図２を参照すると、シャワープレート１０６上面と、カバープレート１０８との間には、プラズマ励起用ガス供給ポート１１０から、シャワープレート１０６内に開けられた連通するガス供給孔１１１を介して供給されたプラズマ励起用ガスを充填する空間１１２が形成されている。換言すると、カバープレート１０８において、カバープレート１０８のシャワープレート１０６側の面の、縦孔１０５およびガス供給孔１１１に対応する位置にそれぞれが繋がるように溝が設けられ、シャワープレート１０６とカバープレート１０８の間に空間１１２が形成される。すなわち、縦孔１０５は空間１１２に連通するように配置されている。
【００２９】
図３に、縦孔１０５の詳細を示す。縦孔１０５の長さは８〜２１ｍｍ程度、直径は３ｍｍ以下（好ましくは１ｍｍ以下）であり、その先端部に、高さ２〜６ｍｍ程度の円柱状でガス流通方向に連通した気孔を有する多孔質セラミックス焼結体１１４が焼結結合されている。多孔質セラミックス焼結体はアルミナ系材料からなり、連通した気孔によって形成されたガス流通経路における隘路の気孔径が１０μｍ以下、誘電損失が５×１０−３乃至１×１０−５の範囲、平均結晶粒子径が１０μｍ以下、気孔率が２０〜７５％、平均気孔径が１０μｍ以下、最大気孔径が７５μｍ以下、曲げ強さが３０ＭＰａ以上のものを用いた例を示している。
【００３０】
この多孔質セラミックス焼結体１１４を焼結結合したシャワープレート１０６の製造例を以下に示す。
【００３１】
（製造例１）
平均粉末粒子径が０．６μｍで純度が９９．９９％のＡｌ２Ｏ３粉末に３質量％のワックスを配合して得た平均粒子径７０μｍの噴霧造粒粉体を７８〜１４７ＭＰａの各種圧力でプレス成型した後、外径、厚み、横孔および縦孔等を所定寸法に成形加工したシャワープレート用グリーン体を準備した。
【００３２】
一方、多孔質セラミックス焼結体については、前記噴霧造粒粉体を粉体の状態で８００℃で焼成して仮焼結粉体を得た後、前記シャワープレート用のＡｌ２Ｏ３粉末を３質量％添加混合してプレス成型して得たグリーン体を得、これを所定形状に加工した粉末成形体と、これを４５０℃で焼成した脱脂体と、１０００℃で焼成した仮焼結体と、１４５０℃で焼成した焼結体を準備した。
【００３３】
なお、前記シャワープレート用グリーン体は、プレス成型圧力によって焼結収縮率が異なり、因みに７８Ｍｐａの場合は焼結収縮率が１９％で、１４７ＭＰａの場合は１６．２％である。また、多孔質セラミックス焼結体用材料は、気孔率や気孔径を設定変更する毎に焼結収縮率が変化し、またプレス成型圧力によっても焼結収縮率が変化するので、多孔質セラミックス焼結体の特性設定毎にあらかじめ焼結収縮率を調べ焼結収縮後の寸法を測定しておく。
【００３４】
上述したシャワープレート用グリーン体の焼結収縮率から、縦孔の焼結後の内径寸法を計算しておき、この内径寸法よりも焼結後の外径寸法が同等乃至最大５０μｍ大きい多孔質セラミックス焼結体の粉末成形体、脱脂体、仮焼結体または焼結体を縦孔に装着した後、同時に焼結した。これにより、相互間に焼結結合力が生じるので強固な装着固定が確保される。
【００３５】
同時焼結後の多孔質セラミックス焼結体の連通した気孔によって形成されたガス流通経路における隘路の気孔径は２μｍ、誘電損失は２．５×１０−４、平均結晶粒子径は１．５μｍ、最大結晶粒子径は３μｍ、気孔率は４０％、平均気孔径は３μｍ、最大気孔径は５μｍ、曲げ強さは３００ＭＰａであった。
【００３６】
（製造例２）
前記製造例１と同じシャワープレート用グリーン体を４５０℃で焼成して脱脂体を得た。なお、この脱脂体の焼結収縮率はグリーン体のそれと同一である。
【００３７】
また、シャワープレート用グリーン体を６００〜１０００℃で焼成（仮焼結）して仮焼結体を得た。仮焼結体の場合は、仮焼結段階で若干の焼結収縮が発生するので、仮焼結体を本焼結する際の残余の焼結収縮率は仮焼結温度が高くなる程小さくなる。
【００３８】
一方、前記製造例１と同じ製法で得た多孔質セラミックス焼結体用材料は、噴霧造粒粉体を仮焼結した粉体を使用しているので、シャワープレート用グリーン体より焼結収縮率が若干小さくなるが、シャワープレートの焼結温度と同温度における外径寸法を実測しておくか、または収縮率から外径寸法を計算しておくことにより、シャワープレート用グリーン体の縦孔の外径寸法を設計することができる。
【００３９】
この製造例でも前記製造例１と同様に、シャワープレート用材料と、その縦孔に装着した多孔質セラミックス焼結体用材料とを同時に焼結することにより、相互間に焼結結合力が生じるので強固な装着固定が確保される。
【００４０】
ここで、プラズマに接している物体表面に形成されるシースの厚みｄは次式で与えられる。
【数１】
2008108796.tif 000003
【００４１】
ここで、Ｖ０はプラズマと物体の電位差（単位はＶ）、Ｔｅは電子温度（単位はｅＶ）であり、λＤは次式で与えられるデバイ長である。
【数２】
2008108796.tif 000004
【００４２】
ここで、ε０は真空の透磁率、ｋはボルツマン定数、ｎｅはプラズマの電子密度である。
【００４３】
表１に示すとおり、プラズマの電子密度が上昇するとデバイ長は減少するため、プラズマの逆流を防ぐという観点からは、多孔質セラミックス焼結体１１４の孔径はより小さいことが望ましいといえる。具体的には、平均気孔径の大きさは、プラズマのシース厚の２倍以下、望ましくはシース厚以下であることが好ましい。また、本発明における多孔質セラミックス焼結体１１４の気孔すなわちガス流通経路の隘路は１０μｍ以下であり、１０１３ｃｍ−３の高密度プラズマのシース厚である１０μｍと同程度以下である。このようにすることによって、１０１３ｃｍ−３の高密度プラズマに対しても、本シャワープレートを用いることができる。
【表１】
2008108796.tif 000005
【００４４】
次に、図１を参照してプラズマ励起用ガスの処理室への導入方法を示す。ガス導入ポート１１０より導入されたプラズマ励起用ガスは、ガス供給孔１１１および空間１１２を経由して縦孔１０５へ導入され、その先端部分に焼結結合された多孔質セラミックス焼結体１１４から処理室１０２へ放出される。
【００４５】
シャワープレート１０６の上面を覆うカバープレート１０８の上面には、マイクロ波を放射するための、スリットが多数開いたラジアルラインスロットアンテナのスロット板１１６、マイクロ波を径方向に伝播させるための遅波板１１７、およびマイクロ波をアンテナヘ導入するための同軸導波管１１８が設置されている。また、遅波板１１７は、スロット板１１６と金属板１１９により挟みこまれている。金属板１１９には冷却用流路１２０が設けられている。
【００４６】
このような構成において、スロット板１１６から放射されたマイクロ波により、シャワープレート１０６から供給されたプラズマ励起用ガスを電離させることで、シャワープレート１０６の直下数ミリメートルの領域で高密度プラズマが生成される。生成されたプラズマは拡散により被処理基板１０３へ到達する。シャワープレート１０６からは、プラズマ励起用ガスのほかに、積極的にラジカルを生成させるガスとして、酸素ガスやアンモニアガスを導入してもよい。
【００４７】
図示されたプラズマ処理装置では、処理室１０２中、シャワープレート１０６と被処理基板１０３との間にアルミニウムやステンレス等の導体からなる下段シャワープレート１２１が配置されている。この下段シャワープレート１２１は、プロセスガス供給ポート１２２から供給されるプロセスガスを処理室１０２内の被処理基板１０３へ導入するための複数のガス流路１２１ａを備え、プロセスガスはガス流路１２１ａの被処理基板１０３に対応する面に形成された多数のノズル１２１ｂにより、下段シャワープレート１２１と被処理基板１０３との間の空間に放出される。ここでプロセスガスとしては、Plasma-Enhanced Chemical Vapor Deposition(PECVD)プロセスの場合、シリコン系の薄膜形成を行う場合はシランガスやジシランガス、低誘電率膜を形成する場合はＣ５Ｆ８ガスが導入される。またプロセスガスとして有機金属ガスを導入したＣＶＤも可能である。また、Reactive Ion Etching(RIE)プロセスの場合、シリコン酸化膜エッチングの場合はＣ５Ｆ８ガスと酸素ガス、金属膜やシリコンのエッチングの場合は塩素ガスやＨＢｒガスが導入される。エッチングする際にイオンエネルギーが必要な場合には前記保持台１０４内部に設置された電極にＲＦ電源１２３をコンデンサを介して接続して、ＲＦ電力を印加することで自己バイアス電圧を被処理基板１０３上に発生させる。流すプロセスガスのガス種は上記に限定されることなく、プロセスにより流すガス、圧力を設定する。
【００４８】
下段シャワープレート１２１には、隣接するガス流路１２１ａどうしの間に、下段シャワープレート１２１の上部でマイクロ波により励起されたプラズマを被処理基板１０３と下段シャワープレート１２１との間の空間に拡散により効率よく通過させるような大きさの開口部１２１ｃが形成されている。
【００４９】
また、高密度プラズマに晒されることでシャワープレート１０６へ流れ込む熱流は、スロット板１１６、遅波板１１７、および金属板１１９を介して冷却用流路１２０に流されている水等の冷媒により排熱される。
【００５０】
以上の構成を有するプラズマ処理装置において上述したシャワープレート１０６を使用することによって、その縦孔１０５に焼結結合された多孔質セラミックス焼結体１１４は使用時に脱落することはなく、これによってガス導入側にプラズマが逆流することを確実に防止でき、シャワープレート１０５内部での異常放電やガスの堆積の発生を抑えることができるので、プラズマを励起するためのマイクロ波の伝送効率や歩留まりの劣化を防止することができるようになった。
【００５１】
また、被処理基板１０３へ均一にプラズマ励起用ガス供給を行ない、さらに下段シャワープレート１２１からノズル１２１ｂを介してプロセスガスを被処理基板１０３へ放出するようにした結果、下段シャワープレート１２１に設けられたノズル１２１ｂから被処理基板１０３へ向かうプロセスガスの流れが均一に形成され、プロセスガスがシャワープレート１０６の上部へ戻る成分が少なくなった。結果として、高密度プラズマに晒されることによる過剰解離によるプロセスガス分子の分解が減少し、かつプロセスガスが堆積性ガスであってもシャワープレート１０６への堆積によるマイクロ波導入効率の劣化などが起こりづらくなったため、クリーニング時間の短縮とプロセス安定性と再現性を高めて生産性を向上させるとともに、高品質な基板処理が可能となった。
【００５２】
図４は、縦孔１０５の他の構成例を示す。図４において、（ａ）は断面図、（ｂ）、（ｃ）は底面図である。この例では、縦孔１０５にセラミックス部材１１３が焼結結合されている。セラミックス部材１１３は、アルミナ系セラミックスからなり、外径が３．０ｍｍ、全長が８ｍｍである。そして、セラミックス部材１１３の内部には直径０．０５ｍｍ×長さ８ｍｍのガス放出孔１１３ａが設けられている。すなわち、ガス放出孔１１３ａのアスペクト比（長さ／孔径）は８／０．０５＝１６０である。ガス放出孔１１３ａの個数はとくに限定されない。図４（ｂ）、（ｃ）には７〜３個の例を示しているが、より好ましくは個数をできる限り多くしてガス放出速度を遅くするのがよい。なお、この例のようにガス放出孔１１３ａの直径を０．０５ｍｍ程度まで小さくした場合は、セラミックス部材１１３の外径は１ｍｍ程度まで小さくすることもできる。
【００５３】
また、ガス流通孔１１３ａの長さは、電子が散乱されるまでの平均距離である平均自由行程より長くすることが好ましい。表２に、電子の平均自由行程を示す。平均自由行程は圧力に反比例し、０．１Ｔｏｒｒの時に４ｍｍとなっている。実際にはガス流通孔１１３ａのガス導入側は圧力が高いので平均自由行程は４ｍｍよりも短くなるが、本実施例においては、ガス放出孔１１３ａの長さを８ｍｍとして、平均自由行程よりも長い値としている。
【表２】
2008108796.tif 000006
【００５４】
なお、図４に示した縦孔１０５においては、そのガス導入側の角部に、マイクロ波の電界が集中してプラズマ励起用ガスに着火してプラズマが自己発生するのを防止するために、面取り加工１１５が施されている。この面取り加工は、Ｃ面取り、より好ましくはＲ面取り加工とし、Ｃ面取り後にその角部をＲ面取り加工することもできる。
【００５５】
この図４に示すようにセラミックス部材１１３を焼結結合したシャワープレート１０６は、前記製造例１および２と同様の方法によって製造できる。その製造例を以下に示す。
【００５６】
（製造例３）
セラミックス部材については、まず、平均粒子径が０．６μｍで純度が９９．９９％のＡｌ２Ｏ３粉末に、セルロース系の押出成型用バインダーを４％と適量の水を加えた混練体を準備し、内径が１６ｍｍの金型ノズル内に８０μｍのピンを２４本配設した押出用金型で押出成型体を得た。
【００５７】
前記押出成型体を乾燥後、この乾燥体と４５０℃の脱脂工程を経た脱脂体とを１５００℃の温度で焼結した結果、乾燥体および脱脂体のいずれもが、外径寸法が１．０ｍｍでガス放出孔の孔径が５０μｍのセラミックス部材となり、金型寸法からの収縮率は３７．５％であることが判明した。
【００５８】
一方、噴霧造粒粉体の成型圧力を１４７ＭＰａに設定した以外は前記製造例１で作製したのと全く同じシャワープレート用グリーン体を準備し、縦孔の寸法が内径１．１６ｍｍ、１．１３５ｍｍおよび１．１９ｍｍからなる３種類の成形体を作製した。
【００５９】
このシャワープレート用グリーン体の焼結収縮率は１６．２％であるので、前記成形体における縦孔の内径はそれぞれ０．９７２ｍｍ、０．９５１ｍｍおよび０．９９７ｍｍになった。そして、前記の外径寸法が１ｍｍでガス放出孔の孔径が５０μｍのセラミックス部材をシャワープレート用グリーン体の縦孔内に装着して同時焼結を行うことにより、縦孔の内径がセラミックス部材を締付ける応力は、直径寸法差でそれぞれ０．０２８ｍｍ、０．０４９ｍｍおよび０．００３ｍｍとなる。
【００６０】
この締付け応力となる直径寸法差は、大きい方から０．０４９ｍｍ（約５０μｍ）、０．０２８ｍｍ（約３０μｍ）および０．００３ｍｍ（３μｍ）であり、直径寸法差が約５０μｍおよび３０μｍの場合は、セラミックス部材が圧縮されて圧壊したり縦孔が押し広げられて割れ現象が発生するのではないかと思われるが、それらの現象は発生せず、直径寸法差は同時焼結する際の高温時点で相互のわずかな熱可塑性および結晶粒界の滑り現象によって吸収されたものと推定される。
【００６１】
また、縦孔内面とセラミックス部材外面との接合面は、一体的に焼結結合されているので部分的に２μｍ程度の隙間は存在するものの、プラズマ励起用ガスの流通経路となるような隙間が無く、結晶粒子が接合境界を形成することなく接合境界を跨いで結晶粒子が連続して存在する均質な結晶構造を有するシャワープレートが得られた。
【００６２】
（製造例４）
前記１５００℃で焼結したセラミックス部材の代わりに、１１００℃で仮焼結したセラミックス部材を用いた。その外径は１．１５ｍｍとなり、縦孔の内径を１．１９ｍｍに成形加工したシャワープレート用グリーン体に装着して同時焼結を行った。この製造例によっても、製造例３と同様の効果が有られた。
【００６３】
（製造例５）
製造例３で用いたセラミックス部材の押出成型体は焼結収縮率が大きいので、押出成型体の段階では外径寸法がシャワープレート用グリーン体に成形加工した縦孔の内径寸法よりも大きいため、縦孔内に装着することができないことになる。
【００６４】
しかしながら、製造例３で用いた押出成型用バインダーを２％にして解膠剤を０．５％配合すれば、混練体の水分量を少なくすることが可能となる。また、プランジャー式の押出成型圧力を１．５ｔｏｎ／ｃｍ２で作製したセラミックス部材の焼結収縮率は金型寸法に対して２８％であったが、押出成型体を乾燥した時点で金型寸法に対して１０％収縮して外径寸法が１．１５ｍｍの乾燥体が得られた。すなわち、この乾燥体の焼結収縮率は１８％となり、製造例１で用いた７８ＭＰａで成型したシャワープレート用クリーン体の焼結収縮率１９％よりも小さい結果が得られた。したがって、シャワープレート用グリーン体の縦孔に、セラミックス部材を焼成前の押出成型体（粉末成形体）の段階で装着して同時焼結することは可能で、当然のことながら、押出成型体（粉末成形体）の脱脂体、仮焼結体および焼結体をシャワープレート用グリーン体の縦孔に装着して同時焼結することも可能である。
【００６５】
なお、補足すれば、前述したようにシャワープレートの各種成型圧力毎の焼結収縮率を把握しておき、また、セラミックス部材の各種混練体や成型圧力毎の焼結収縮率を把握しておくことにより、シャワープレート用グリーン体、その脱脂体または仮焼結体の縦孔に、セラミックス部材の押出成型体（粉末成形体）、その脱脂体、仮焼結体または焼結体を装着して同時焼結することが可能となる。これによって、セラミックス部材とシャワープレートの縦孔とが一体的に焼結結合された隙間のないシャワープレートを得ることができる。
【００６６】
また、高温の１５００で焼結したセラミックス部材を、相対密度が９６％になるように仮焼結したシャワープレートの縦孔に装着して温度１４００℃、圧力１５００ｋｇ／ｃｍ２でＨＩＰ処理装置で同時焼結した場合も、隙間の無い一体焼結体が得られた。
【００６７】
なおまた、製造例１乃至５ではいずれも高純度のアルミナ系セラミックス材料を用いたが、誘電損失が５×１０−３乃至１×１０−５の範囲の低誘電損失セラミックス材料であれば、微量の粒成長抑制剤やＹ２Ｏ３およびムライト等を配合したアルミナ系セラミックス材料、あるいはＡｌ２Ｏ３とＹ２Ｏ３との成分からなる材料、またはＡｌ２Ｏ３とＹ２Ｏ３との化合物であるガーネット成分を含む材料、さらにはＡｌＮ、ＳｉＯ２、ムライト、Ｓｉ３Ｎ４、ＳｉＡｌＯＮ等のセラミックス材料を用いることができる。
【００６８】
さらに、シャワープレート用のセラミックス材料とガス放出孔部材（多孔質セラミックス焼結体およびセラミックス部材）用のセラミックス材料との組合せについては特に限定しないが、できれば同じ材料成分系のセラミックス材料とすることが好ましい。
【００６９】
さらにまた、縦孔内にガス放出孔部材を装着（挿入）して一体焼結する際に、ガス放出孔部材の外面に同一材料成分の微粉末を塗布して接着剤と同様の作用効果を発揮させることも可能で、各製造例で得られたのと同様の結果が得られた。
【００７０】
図５は、縦孔１０５のさらに他の構成例を示す。
【００７１】
図５（ａ）では、プラズマの逆流を防止する２重安全対策のために、多孔質ガスセラミックス焼結体１１４のガス導入側に、さらにセラミックス部材１１３を配置し、これらをシャワープレート１０６の縦孔１０５に焼結結合している。また、図５（ｂ）では、多孔質セラミックス焼結体１１４のガス導入側に、さらに別の多孔質セラミックス焼結体１１４ａを配置し、これらをシャワープレート１０６の縦孔１０５に焼結結合している。この場合、プラズマ励起用ガスの圧損を小さくするために、ガス導入側の多孔質セラミックス焼結体１１４ａとしては、ガス放出側の多孔質セラミックス焼結１１４よりも気孔率および気孔径が大きいものを使用する（例えば平均気孔径：１０〜３０μｍ、気孔率：５０〜７５％）。
【００７２】
なお、以上の実施例において、縦孔１０５の個数、直径および長さ、セラミックス部材１１３に開けられるガス放出孔１１３ａの個数、直径および長さ等は、本実施例の数値に限られることは無い。
【実施例２】
【００７３】
図６に、本発明の第二実施例を示す。図６を参照すると、マイクロ波プラズマ処理装置が示されている。第一実施例と重複する部分は同一の符号を付し説明を省略する。
【００７４】
本実施例においては、処理室１０２の上部には、保持台１０４上の被処理基板１０３に対応する位置に、処理室１０２の外壁の一部として、比誘電率が９．８で、かつ低マイクロ波誘電損失（誘電損失が９×１０−４以下）である誘電体のアルミナからなるシャワープレート２００が、シール用のＯリング１０７を介して取り付けられている。また、処理室１０２を構成する壁面２０１において、シャワープレート２００の側面に対応する位置に、２本のシール用のＯリング２０２とシャワープレート２００の側面とにより囲まれたリング状空間２０３が設けられている。リング状空間２０３はプラズマ励起用ガスを導入するガス導入ポート１１０と連通している。
【００７５】
一方、シャワープレート２００の側面には横方向に直径１ｍｍの多数の横孔２０４がシャワープレート２００の中心方向に向かって開けられている。同時に、この横孔２０４と連通するように多数（２３０個）の縦孔２０５が処理室１０２へ連通して開けられている。
【００７６】
図７は、シャワープレート２００の上面からみた横孔２０４と縦孔２０５の配置を示す。図８は、横孔２０４と縦孔２０５の配置を示す斜視模式図である。
【００７７】
このような構成のシャワープレート２００においても、先の第一実施例と同様に、その縦孔２０５内に、セラミックス部材あるいは多孔質ガス流通体を焼結結合により設けることができる。
【産業上の利用可能性】
【００７８】
本発明のシャワープレートは、マイクロ波プラズマ処理装置のほか、平行平板型高周波励起プラズマ処理装置、誘導結合型プラズマ処理装置等、各種のプラズマ処理装置に利用可能である。
【図面の簡単な説明】
【００７９】
【図１】本発明の第一実施例を示す。
【図２】図１に示したシャワープレートの横孔と縦孔の配置を示す。
【図３】図１に示したシャワープレートの縦孔の詳細を示す。
【図４】縦孔の他の構成例を示す。
【図５】縦孔のさらに他の構成例を示す。
【図６】本発明の第二実施例を示す。
【図７】図６に示したシャワープレートの上面からみた横孔と縦孔の配置を示す。
【図８】図６に示したシャワープレートとカバープレートの配置を示す。
【図９】ガス放出孔のアスペクト比とプラズマの逆流の関係を示す説明図である。
【図１０】従来のシャワープレートを示す。
【符号の説明】
【００８０】
１０１  排気ポート
１０２  処理室
１０３  被処理基板
１０４  保持台
１０５  縦孔
１０５ａ  第一の縦孔
１０５ｂ  第二の縦孔  
１０６  シャワープレート
１０７  シール用のＯリング
１０８  カバープレート
１０９  シール用のＯリング
１１０  ガス導入ポート
１１１  ガス供給孔
１１２  空間
１１３  セラミックス部材
１１３ａ  ガス放出孔
１１４  多孔質セラミックス焼結体（多孔質ガス流通体）
１１５  面取り加工
１１６  スロット板
１１７  遅波板
１１８  同軸導波管
１１９  金属板
１２０  冷却用流路
１２１  下段シャワープレート
１２１ａ  ガス流路
１２１ｂ  ノズル
１２１ｃ  開口部
１２２  プロセスガス供給ポート
１２３  ＲＦ電源
２００  シャワープレート
２０１  壁面
２０２  シール用のＯリング
２０３  リング状空間
２０４  横孔
２０５  縦孔
【図１】
2008108796.tif 000007
【図２】
2008108796.tif 000008
【図３】
2008108796.tif 000009
【図４】
2008108796.tif 000010
【図５】
2008108796.tif 000011
【図６】
2008108796.tif 000012
【図７】
2008108796.tif 000013
【図８】
2008108796.tif 000014
【図９】
2008108796.tif 000015
【図１０】
2008108796.tif 000016